"少なくともブラック、シアン、マゼンタ、イエローの各インクからなるインクジェット記録用インクセットであって、各インクが、少なくとも水溶性染料、下記構造式1で表される水溶性溶剤、及び水を含有し、シアン、マゼンタ、イエローの各インクにおける水溶性溶剤含有量Sと水の含有量Wとの比率S/Wが、1.5≦S/W≦3.5であり、ブラックインクにおける比率S/Wが、1.0≦S/W<1.5であることを特徴とするインクジェット記録用インクセット。[構造式1]上記式中、Rは炭素数1~5の分岐のないアルキル基を表す。前記各インクの25°Cにおける粘度が5~20mPasであり、かつ引火点を持たないことを特徴とする請求項1に記載のインクジェット記録用インクセット。前記各インクがさらに、1,3-ブタンジオール、3-メチル-1,3-ブタンジオール、3-エチル-3-ヒドロキシメチルオキセタン、2-エチル-1,3-ヘキサンジオール、2,2,4-トリメチル-1,3-ペンタンジオールから選ばれた少なくとも1つの水溶性溶剤を含むことを特徴とする請求項1又は2に記載のインクジェット記録用インクセット。前記各インクがさらに下記構造式2又は3で表される界面活性剤を少なくとも1つ含むことを特徴とする請求項1~3の何れかに記載のインクジェット記録用インクセット。[構造式2]HOR1R3C-CH2j-CR2R4OH上記式中、R1及びR2は、それぞれ独立に炭素数3~6のアルキル基であり、R3及びR4は、それぞれ独立に炭素数1~2のアルキル基であり、jは1~6の整数である。[構造式3]Rf1-CH2CHOHCH2O-CH2CH2Ok-Q上記式中、Rf1は-C3F7又はC4F9、Qは-CbH2b1bは11~19の自然数、-CH2CHOHCH2-C3F7、又はCH2CHOHCH2-C4F9を表し、kは20~35の整数である。前記イエローインクに用いられる水溶性染料が下記構造式4又は5で表されるものであることを特徴とする請求項1~4の何れかに記載のインクジェット記録用インクセット。[構造式4][構造式5]上記構造式4又は5において、A、Bはアルコキシ基、Tはアルカノールアミノ基、Dは-SO3MMはアルカリ金属である。前記マゼンタインクに用いられる水溶性染料が下記構造式6で表されるものであることを特徴とする請求項1~4の何れかに記載のインクジェット記録用インクセット。[構造式6]上記式中、Xは水素又はフェニル基、Zは水素又はハロゲンであり、Mはアルカリ金属である。前記シアンインクに用いられる水溶性染料が下記構造式7で表されるものであることを特徴とする請求項1~4の何れかに記載のインクジェット記録用インクセット。[構造式7]上記式中、Mはアルカリ金属又は第4級アンモニウムであり、tは0~3の整数、uは1~2の整数である。請求項1~7の何れかに記載のインクジェット記録用インクセットを用い、各インクに刺激を印加して飛翔させ画像を記録することを特徴とするインクジェット記録方法。請求項1~7の何れかに記載のインクジェット記録用インクセットを用いて記録が行われた記録物。本発明は、普通紙に印刷してもカールすることがなく、裏抜けやブリードなどの画像品質に優れたインクジェット記録用インクセット、該インクセットを用いたインクジェット記録方法及び記録物の提供を目的とする。上記課題は、次の1~9の発明によって解決される。1少なくともブラック、シアン、マゼンタ、イエローの各インクからなるインクジェット記録用インクセットであって、各インクが、少なくとも水溶性染料、下記構造式1で表される水溶性溶剤、及び水を含有し、シアン、マゼンタ、イエローの各インクにおける水溶性溶剤含有量Sと水の含有量Wとの比率S/Wが、1.5≦S/W≦3.5であり、ブラックインクにおける比率S/Wが、1.0≦S/W<1.5であることを特徴とするインクジェット記録用インクセット。[構造式1]上記式中、Rは炭素数1~5の分岐のないアルキル基を表す。2前記各インクの25°Cにおける粘度が5~20mPasであり、かつ引火点を持たないことを特徴とする1に記載のインクジェット記録用インクセット。3前記各インクがさらに、1,3-ブタンジオール、3-メチル-1,3-ブタンジオール、3-エチル-3-ヒドロキシメチルオキセタン、2-エチル-1,3-ヘキサンジオール、2,2,4-トリメチル-1,3-ペンタンジオールから選ばれた少なくとも1つの水溶性溶剤を含むことを特徴とする1又は2に記載のインクジェット記録用インクセット。4前記各インクがさらに下記構造式2又は3で表される界面活性剤を少なくとも1つ含むことを特徴とする1~3の何れかに記載のインクジェット記録用インクセット。[構造式2]HOR1R3C-CH2j-CR2R4OH上記式中、R1及びR2は、それぞれ独立に炭素数3~6のアルキル基であり、R3及びR4は、それぞれ独立に炭素数1~2のアルキル基であり、jは1~6の整数である。[構造式3]Rf1-CH2CHOHCH2O-CH2CH2Ok-Q上記式中、Rf1は-C3F7又はC4F9、Qは-CbH2b1bは11~19の自然数、-CH2CHOHCH2-C3F7、又はCH2CHOHCH2-C4F9を表し、kは20~35の整数である。5前記イエローインクに用いられる水溶性染料が下記構造式4又は5で表されるものであることを特徴とする1~4の何れかに記載のインクジェット記録用インクセット。[構造式4][構造式5]上記構造式4又は5において、A、Bはアルコキシ基、Tはアルカノールアミノ基、Dは-SO3MMはアルカリ金属である。6前記マゼンタインクに用いられる水溶性染料が下記構造式6で表されるものであることを特徴とする1~4の何れかに記載のインクジェット記録用インクセット。[構造式6]上記式中、Xは水素又はフェニル基、Zは水素又はハロゲンであり、Mはアルカリ金属である。7前記シアンインクに用いられる水溶性染料が下記構造式7で表されるものであることを特徴とする1~4の何れかに記載のインクジェット記録用インクセット。[構造式7]上記式中、Mはアルカリ金属又は第4級アンモニウムであり、tは0~3の整数、uは1~2の整数である。81~7の何れかに記載のインクジェット記録用インクセットを用い、各インクに刺激を印加して飛翔させ画像を記録することを特徴とするインクジェット記録方法。91~7の何れかに記載のインクジェット記録用インクセットを用いて記録が行われた記録物。本発明によれば、普通紙に印刷してもカールすることがなく、裏抜けやブリードなどの画像品質に優れたインクジェット記録用インクセット、該インクセットを用いたインクジェット記録方法及び記録物を提供できる。以下、上記本発明について詳しく説明する。本発明のインクジェット記録用インクセット以下、インクセットということもあるは、少なくともブラック、シアン、マゼンタ、イエローの各インクからなり、各インクが水溶性染料及び前記構造式1で表される水溶性溶剤及び水を含有する。そして、シアン、マゼンタ、イエローの各インクカラーインクにおける水溶性溶剤含有量Sと水の含有量Wとの比率S/Wが、1.5≦S/W≦3.5であり、ブラックインクにおける比率S/Wが、1.0≦S/W<1.5であることを特徴とする。このように、カラーインクにおける水溶性溶剤の比率をブラックインクにおける水溶性溶剤の比率よりも多くすることにより、普通紙におけるブラックインクとカラーインクのブリードを抑えることができ、また水溶性溶剤量Sと水の含有量Wのバランスが取れているため、普通紙に印字した場合にもカールすることがなく、かつ裏抜けも抑制することができる。-水溶性溶剤-本発明のインクセットを構成する各インクは水を液媒体として使用し、インクの乾燥を防止するための湿潤剤及び浸透性を付与するための浸透剤として水溶性溶剤を使用する。これら水溶性溶剤は複数混合して使用してもよい。カラーインクにおける前記比率S/Wは1.5≦S/W≦3.5の範囲とするが、S/W>3.5であると、水溶性溶剤量が多くなるため水溶性染料が析出し、インク中で結晶化するという弊害が発生し易くなる。また沸点の高い水溶性溶剤を用いても量が多いとインク自体に引火点を持つ場合があるため、製品の安全性を確保するためにもインクが引火点を持たないことは重要である。また、ブラックインクにおける前記比率S/Wは1.0≦S/W<1.5の範囲とするが、S/W<1.0であると水溶性溶剤の量が少なくなり、水の含有量が増加するため、普通紙に印字した場合に印字面が凸状になるカールが発生し、筒状に丸くなってしまうこともある。このようなカールが発生すると、印字後の紙の搬送に支障をきたし、印字面が擦れることによる画像の汚れや、紙詰まりによるトラブルの原因となる。湿潤剤として用いる水溶性溶剤の具体例としては、例えば以下のものが挙げられる。エチレングリコール、ジエチレングリコール、トリエチレングリコール、テトラエチレングリコール、ポリエチレングリコール、プロピレングリコール、ジプロピレングリコール、トリプロピレングリコール、ポリプロピレングリコール、1,3-ブタンジオール、3-メチル-1,3-ブタンジオール、1,5-ペンタンジオール、1,6-ヘキサンジオール、グリセリン、1,2,3-ブタントリオール、1,2,4-ブタントリオール、1,2,6-ヘキサントリオール、トリメチロールエタン、トリメチロールプロパン、ペトリオール等の多価アルコール類;エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類;エチレングリコールモノフェニルエーテル、エチレングリコールモノベンジルエーテル等の多価アルコールアリールエーテル類;2-ピロリドン、N-メチル-2-ピロリドン、N-ヒドロキシエチル-2-ピロリドン、1,3-ジメチルイミイダゾリジノン、ε-カプロラクタム、γ-ブチロラクトン等の含窒素複素環化合物;ホルムアミド、N-メチルホルムアミド、N,N-ジメチルホルムアミド、前記構造式1で表されるアルコキシプロピオンアミド等のアミド類;モノエタノールアミン、ジエタノールアミン、トリエタノールアミン、モノエチルアミン、ジエチルアミン、トリエチルアミン等のアミン類;ジメチルスルホキシド、スルホラン、チオジエタノール等の含硫黄化合物類;プロピレンカーボネート、炭酸エチレン等その他の湿潤剤としては、糖類又はその誘導体が挙げられる。糖類としては、単糖類、二糖類、オリゴ糖類三糖類及び四糖類を含む及び多糖類が挙げられ、好ましくはグルコース、マンノース、フルクトース、リボース、キシロース、アラビノース、ガラクトース、マルトース、セロビオース、ラクトース、スクロース、トレハロース、マルトトリオースなどが挙げられる。ここで、多糖類とは広義の糖を意味し、α-シクロデキストリン、セルロースなど自然界に広く存在する物質を含む意味に用いることとする。また、これらの糖類の誘導体としては、前記した糖類の還元糖例えば、糖アルコール一般式HOCH2CHOHnCH2OHここでn=2~5の整数を表す。で表される。、酸化糖例えば、アルドン酸、ウロン酸など、アミノ酸、チオ酸などが挙げられる。特に糖アルコールが好ましく、具体例としてはマルチトール、ソルビットなどが挙げられる。本発明においては湿潤剤として、下記構造式1-1で表されるN,N-ジメチル-β-メトキシプロピオンアミド、下記構造式1-2で表されるN,N-ジメチル-β-ブトキシプロピオンアミド、グリセリン、1,3-ブタンジオール、3-メチル-1,3-ブタンジオール、3-エチル-3-ヒドロキシメチルオキセタン等の水溶性溶剤を用いることで、保存安定性及び吐出安定性に優れたインクを作成することが可能である。[構造式1-1]R:CH3[構造式1-2]R:C4H9水溶性溶剤を湿潤剤として用いる場合の配合量は、各インクに対して30~85重量が好ましく、より好ましくは40~80重量である。浸透剤については後述するが、水溶性溶剤を浸透剤として用いる場合には、2-エチル-1,3-ヘキサンジオール、2,2,4-トリメチル-1,3-ペンタンジオール等の炭素数8~11のポリオールが好ましい。水溶性溶剤を浸透剤として用いる場合の配合量は、各インクに対して0.1~5重量が好ましく、より好ましくは0.5~3重量である。-浸透剤-浸透剤をインクに添加すると、表面張力が低下し、ノズルへのインク充填性が向上し、吐出の安定性が向上することに加え、記録媒体にインク滴が着弾した後の記録媒体中への浸透が速くなるため、フェザリングやカラーブリードを軽減することができる。浸透剤としては前記構造式23で表される界面活性剤、又は前述の水溶性溶剤を用いることができる。界面活性剤は浸透性を付与する働きがあり、親水基によりノニオン性界面活性剤、アニオン性界面活性剤、両性界面活性剤に大別され、疎水基によりシリコーン系界面活性剤、フッ素系界面活性剤等が有用に用いられる。また、界面活性剤は2種類以上を混合して用いることも可能である。前記構造式2で表される界面活性剤は、水への溶解性が0.1重量未満と低く、水溶性溶剤と水を配合したインクにおいても1重量未満で用いることが好ましく、0.01~0.5重量の範囲で用いることがより好ましい。特に下記構造式2-1のものが有効に用いられる。[構造式2-1]R1、R2:-C5H11、R3、R4:-CH3、j=22,5,8,11-テトラメチルドデカン-5,8-ジオールフッ素系界面活性剤としては、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド、パーフルオロアルキルエーテル化合物等が挙げられるが、本発明においては前記構造式3のフッ素系界面活性剤が有効であり、特に下記構造式3-1のものが有効に用いられる。[構造式3-1]Rf1:-C4F9、k=23、Q:-CH2CHOHCH2-C4F9-水溶性染料-水溶性染料としては直接染料、酸性染料、塩基性染料、反応性染料が好ましい。特に、前記構造式4567で表される染料は発色性に優れ、良好に用いることができる。水溶性染料としては、具体的には以下のようなものが挙げられるが、本発明はこれらに限定されるものではない。直接染料C.I.ダイレクトレッド2、4、9、23、26、31、39、62、63、72、75、76、79、80、81、83、84、89、92、95、111、173、184、207、211、212、214、218、221、223、224、225、226、227、232、233、240、241、242、243、247など;C.I.ダイレクトバイオレット7、9、47、48、51、66、90、93、94、95、98、100、101など;C.I.ダイレクトイエロー8、9、11、12、27、28、29、33、35、39、41、44、50、53、58、59、68、86、87、93、95、96、98、100、106、108、109、110、130、132、142、144、161、163など;C.I.ダイレクトブルー1、10、15、22、25、55、67、68、71、76、77、78、80、84、86、87、90、98、106、108、109、151、156、158、159、160、168、189、192、193、194、199、200、201、202、203、207、211、213、214、218、225、229、236、237、244、248、249、251、252、264、270、280、288、289、291など;C.I.ダイレクトブラック9、17、19、22、32、51、56、62、69、77、80、91、94、97、108、112、113、114、117、118、121、122、125、132、146、154、166、168、173、195、199など。酸性染料C.I.アシッドレッド35、42、52、57、62、80、82、111、114、118、119、127、128、131、143、151、154、158、249、254、257、261、263、266、289、299、301、305、336、337、361、396、397など;C.I.アシッドバイオレット5、34、43、47、48、90、103、126など;C.I.アシッドイエロー17、19、23、25、39、40、42、44、49、50、61、64、76、79、110、127、135、143、151、159、169、174、190、195、196、197、199、218、219、222、227など;C.I.アシッドブルー9、25、40、41、62、72、76、78、80、82、92、106、112、113、120、127:1、129、138、143、175、181、205、207、220、221、230、232、247、258、260、264、271、277、278、279、280、288、290、326など;C.I.アシッドブラック7、24、29、48、52:1、172など。塩基性染料C.I.ベーシックイエロー1、2、11、13、14、15、19、21、23、24、25、28、29、32、36、40、41、45、49、51、53、63、465、67、70、73、77、87、91など;C.I.ベーシックレッド2、12、13、14、15、18、22、23、24、27、29、35、36、38、39、46、49、51、52、54、59、68、69、70、73、78、82、102、104、109、112など;C.I.ベーシックバイオレット1、3、7、10、11、27など;C.I.ベーシックブルー1、3、5、7、9、21、22、26、35、41、45、47、54、62、65、66、67、69、75、77、78、89、92、93、105、117、120、122、124、129、137、141、147、155など;C.I.ベーシックブラック2、8など。反応性染料C.I.リアクティブイエロー1、2、3、5、11、13、14、15、17、18、20、21、22、23、24、25、26、27、29、35、37、40、41、42、47、51、55、65、67など;C.I.リアクティブレッド1、3、13、14、17、19、21、22、23,24、25、26、29、31、32、35、37、40、41、43、44、45、46、49、55、60、66、74、79、96、97、180など;C.I.リアクティブバイオレット1、3、4、5、6、7、8、9、16、17、22、23、24、26、27、33、34など;C.I.リアクティブブルー1、2、3、5、7、8、10、13、14、15、17、18、19、21、23、25、26、27、28、29、32、35、38、41、63、80、95など;C.I.リアクティブブラック3、4、5、7、8、11、12、14、17、21、23、26、31、32、34など。-pH調整剤-インクはpH調整剤を加えてアルカリ性に保つことにより、分散状態や吐出を安定化することができる。また、pH11以上ではインクジェットのヘッドやインク供給ユニットを溶かし出す量が大きく、インクの変質や漏洩、吐出不良等の問題が発生してしまう。pH調整剤としては、アルコールアミン類、アルカリ金属水酸化物、アンモニウム水酸化物、ホスホニウム水酸化物、アルカリ金属炭酸塩を一種類以上含むものが好ましく、アルコールアミン類としては、ジエタノールアミン、トリエタノールアミン、2-アミノ-2-エチル-1,3プロパンジオール等が挙げられる。アルカリ金属元素の水酸化物としては、水酸化リチウム、水酸化ナトリウム、水酸化カリウム等が挙げられる。アンモニウムの水酸化物としては、水酸化アンモニウム、第4級アンモニウム水酸化物等が挙げられる。ホスホニウム水酸化物としては、第4級ホスホニウム水酸化物が挙げられる。アルカリ金属の炭酸塩としては、炭酸リチウム、炭酸ナトリウム、炭酸カリウム等が挙げられる。インクには必要に応じて、防腐防黴剤、防錆剤、酸化防止剤、紫外線吸収剤、酸素吸収剤、光安定化剤、コゲーション防止剤など従来公知の添加剤を適宜選択して加えることができる。-防腐防黴剤-防腐防黴剤としては、例えば、デヒドロ酢酸ナトリウム、ソルビン酸ナトリウム、2-ピリジンチオール-1-オキサイドナトリウム、安息香酸ナトリウム、ペンタクロロフェノールナトリウム等が挙げられる。キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。-防錆剤-防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。-酸化防止剤-酸化防止剤としては、例えば、フェノール系酸化防止剤ヒンダードフェノール系酸化防止剤を含む、アミン系酸化防止剤、りん酸系酸化防止剤などが挙げられる。-紫外線吸収剤-紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤などが挙げられる。-コゲーション防止剤-インクにはコゲーション防止剤を添加することができる。コゲーションとは、ヒーターに電流を流してインクを瞬間的に加熱し、インクが発泡する力を利用してインクを吐出するサーマル式ヘッドにおける不具合であり、インクが熱せられる際にインク成分に変質が起こり、ヒーターに変質物が付着する現象を言う。コゲーションが生じると、ヒーターによる加熱が正常に行われなくなり、吐出力が弱くなったり、最悪の場合にはインクが吐出しなくなってしまう。コゲーション防止剤としては、例えば、ポリリン酸、ポリアミノカルボン酸、アルドン酸、ヒドロキシカルボン酸、ポリオールリン酸エステル、及びこれらの塩、あるいは、アミノ基を有する酸及び/又はその塩、あるいは、メチル基又はメチレン基とカルボキシル基とを有する酸のアンモニウム塩などが挙げられる。-記録装置-本発明のインクセットは、インクジェット記録方式による各種記録装置、例えば、インクジェット記録用プリンタ、ファクシミリ装置、複写装置、プリンタ/ファックス/コピア複合機などに好適に使用することができる。以下、実施例でも用いたインクジェット記録装置について概要を説明する。図1に示すインクジェット記録装置は、装置本体101と、装置本体101に装着した用紙を装填するための給紙トレイ102と、装置本体101に装着され画像が記録形成された用紙をストックするための排紙トレイ103と、インクカートリッジ装填部104とを有する。インクカートリッジ装填部104の上面には、操作キーや表示器などの操作部105が配置されている。インクカートリッジ装填部104は、インクカートリッジ200の脱着を行うための開閉可能な前カバー115を有している。111は上カバー、112は前カバーの前面である。装置本体101内には、図2に示すように、左右の側板不図示に横架したガイド部材であるガイドロッド131とステー132とで、キャリッジ133を主走査方向に摺動自在に保持し、主走査モータ不図示によって移動走査する。キャリッジ133には、イエローY、シアンC、マゼンタM、ブラックBkの各色のインク滴を吐出する4個のインクジェット記録用ヘッドからなる記録ヘッド134の複数のインク吐出口を、主走査方向と交叉する方向に配列し、インク滴吐出方向を下方に向けて装着している。記録ヘッド134を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどが使用できる。また、キャリッジ133には、記録ヘッド134に各色のインクを供給するための各色のサブタンク135を搭載している。サブタンク135には、インク供給チューブ不図示を介して、インクカートリッジ装填部104に装填された本発明のインクカートリッジ200から、本発明のインクセットに係るインクが供給されて補充される。一方、給紙トレイ102の用紙積載部圧板141上に積載した用紙142を給紙するための給紙部として、用紙積載部141から用紙142を1枚づつ分離給送する半月コロ給紙コロ143、及び給紙コロ143に対向し、摩擦係数の大きな材質からなる分離パッド144を備え、この分離パッド144は給紙コロ143側に付勢されている。この給紙部から給紙された用紙142を記録ヘッド134の下方側で搬送するための搬送部として、用紙142を静電吸着して搬送するための搬送ベルト151と、給紙部からガイド145を介して送られる用紙142を搬送ベルト151との間で挟んで搬送するためのカウンタローラ152と、略鉛直上方に送られる用紙142を略90°方向転換させて搬送ベルト151上に倣わせるための搬送ガイド153と、押さえ部材154で搬送ベルト151側に付勢された先端加圧コロ155とが備えられ、また、搬送ベルト151表面を帯電させるための帯電手段である帯電ローラ156が備えられている。搬送ベルト151は無端状ベルトであり、搬送ローラ157とテンションローラ158との間に張架されて、ベルト搬送方向に周回可能である。この搬送ベルト151は、例えば、抵抗制御を行っていない厚さ40μm程度の樹脂材、例えば、テトラフルオロエチレンとエチレンの共重合体ETFEで形成した用紙吸着面となる表層と、この表層と同材質でカーボンによる抵抗制御を行った裏層中抵抗層、アース層とを有している。搬送ベルト151の裏側には、記録ヘッド134による印写領域に対応してガイド部材161が配置されている。なお、記録ヘッド134で記録された用紙142を排紙するための排紙部として、搬送ベルト151から用紙142を分離するための分離爪171と、排紙ローラ172及び排紙コロ173とが備えられており、排紙ローラ172の下方に排紙トレイ103が配されている。装置本体101の背面部には、両面給紙ユニット181が着脱自在に装着されている。両面給紙ユニット181は、搬送ベルト151の逆方向回転で戻される用紙142を取り込んで反転させて再度、カウンタローラ152と搬送ベルト151との間に給紙する。なお、両面給紙ユニット181の上面には手差し給紙部182が設けられている。このインクジェット記録装置においては、給紙部から用紙142が1枚ずつ分離給紙され、略鉛直上方に給紙された用紙142は、ガイド145で案内され、搬送ベルト151とカウンタローラ152との間に挟まれて搬送される。更に先端を搬送ガイド153で案内されて先端加圧コロ155で搬送ベルト151に押し付けられ、略90°搬送方向を転換される。このとき、帯電ローラ156によって搬送ベルト157が帯電されており、用紙142は、搬送ベルト151に静電吸着されて搬送される。そこで、キャリッジ133を移動させながら画像信号に応じて記録ヘッド134を駆動することにより、停止している用紙142にインク滴を吐出して1行分を記録し、用紙142を所定量搬送後、次の行の記録を行う。記録終了信号又は用紙142の後端が記録領域に到達した信号を受けることにより、記録動作を終了して、用紙142を排紙トレイ103に排紙する。そして、サブタンク135内のインクの残量ニアーエンドが検知されると、インクカートリッジ200から所要量のインクがサブタンク135に補給される。このインクジェット記録装置においては、インクカートリッジ200中のインクを使い切ったときには、インクカートリッジ200における筐体を分解して内部のインク袋だけを交換することができる。また、インクカートリッジ200は、縦置きで前面装填構成としても、安定したインクの供給を行うことができる。したがって、装置本体101の上方が塞がって設置されているような場合、例えば、ラック内に収納したり、あるいは装置本体101の上面に物が置かれているような場合でも、インクカートリッジ200の交換を容易に行うことができる。なお、ここでは、キャリッジが走査するシリアル型シャトル型インクジェット記録装置に適用した例で説明したが、ライン型ヘッドを備えたライン型インクジェット記録装置にも同様に適用することができる。以下、実施例及び比較例を示して本発明を更に具体的に説明するが、本発明はこれらの実施例により何ら限定されるものではない。なお、説明中の部は重量部である。また、各インク処方におけるイオン交換水の残部とはインク全体が100部になる量である。実施例1<1-K>インク下記構造式8で表される染料6.0部前記構造式1-2で表される水溶性溶剤12.0部3-メチル-1,3-ブタンジオール35.0部プロキセルLVアベシア社製、防腐防黴剤0.1部イオン交換水残部上記材料をイオン交換水に溶解し、0.2μmのフィルターでろ過してインクジェット記録用ブラックインクを得た。<1-C>インク上記<1-K>インクの染料を下記構造式9で表される染料2.5部に、3-メチル-1,3-ブタンジオールの量を47.0部に変えた点以外は同様の処方及び方法を用いて、インクジェット記録用シアンインクを得た。<1-M>インク上記<1-C>インクの染料を下記構造式10で表される染料2.0部に変えた点以外は同様の処方及び方法を用いて、インクジェット記録用マゼンタインクを得た。<1-Y>インク上記<1-M>インクの染料を下記構造式11で表される染料に変えた点以外は同様の処方及び方法を用いて、インクジェット記録用イエローインクを得た。構造式8構造式9構造式10構造式11実施例2<2-K>インクDuasynBlackHEF-SFLiquid30.0部ダイレクトブラック168水溶液、染料濃度20、クラリアント社製前記構造式1-1で表される水溶性溶剤28.0部前記構造式1-2で表される水溶性溶剤28.0部トリエタノールアミン0.5部プロキセルLVアベシア社製、防腐防黴剤0.1部イオン交換水残部上記材料をイオン交換水に溶解し、0.2μmのフィルターでろ過してインクジェット記録用ブラックインクを得た。<2-C>インク上記<2-K>インクの染料を下記構造式7-2で表される染料2.5部に、構造式1-1で表される水溶性溶剤を37.5部に、構造式1-2で表される水溶性溶剤を37.5部に変えた点以外は同様の処方及び方法を用いて、インクジェット記録用シアンインクを得た。<2-M>インク上記<2-C>インクの染料を下記の構造式6-1で表される染料2.0部に変えた点以外は同様の処方及び方法を用いて、インクジェット記録用マゼンタインクを得た。<2-Y>インク上記<2-M>インクの染料を下記の構造式5-1で表される染料に変えた点以外は同様の処方及び方法を用いて、インクジェット記録用イエローインクを得た。構造式5-1構造式6-1構造式7-2実施例3<3-K>インクDuasynBlackHEF-SFLiquid30.0部ダイレクトブラック168水溶液、染料濃度20、クラリアント製前記構造式1-1で表される水溶性溶剤15.0部1,3-ブタンジオール37.5部2,2,4-トリメチル-1,3-ペンタンジオール2.0部2-アミノ-2-エチル-1,3-プロパンジオール0.5部プロキセルLVアベシア社製、防腐防黴剤0.1部イオン交換水残部上記材料をイオン交換水に溶解し、0.2μmのフィルターでろ過してインクジェット記録用ブラックインクを得た。<3-C>インク上記<3-K>インクの染料を下記構造式7-1で表される染料2.5部に、構造式1-1で表される水溶性溶剤の量を20.0部に、1,3-ブタンジオールの量を50.0部に変えた点以外は同様の処方及び方法を用いて、インクジェット記録用シアンインクを得た。<3-M>インク上記<3-C>インクの染料を前記構造式6-1で表される染料2.0部に変えた点以外は同様の処方及び方法を用いて、インクジェット記録用マゼンタインクを得た。<3-Y>インク上記<3-M>インクの染料を下記構造式4-1で表される染料に変えた点以外は同様の処方及び方法を用いて、インクジェット記録用イエローインクを得た。構造式4-1構造式7-1実施例4<4-K>インクBAYSCRIPTBlackSPliquid20.0部ブラック染料水溶液、染料濃度30、ランクセス製前記構造式1-1で表される水溶性溶剤48.0部トリエタノールアミン0.5部プロキセルLVアベシア社製、防腐防黴剤0.1部イオン交換水残部上記材料をイオン交換水に溶解し、0.2μmのフィルターでろ過してインクジェット記録用ブラックインクを得た。<4-C>インク上記<4-K>インクの染料を前記構造式7-1で表される染料2.5部に、構造式1-1で表される水溶性溶剤の量を59.5部に変えた点以外は同様の処方及び方法を用いて、インクジェット記録用シアンインクを得た。<4-M>インク上記<4-C>インクの染料を下記構造式6-2で表される染料2.0部に変えた点以外は同様の処方及び方法を用いて、インクジェット記録用マゼンタインクを得た。<4-Y>インク上記<4-M>インクの染料を前記構造式4-1で表される染料1.4部と、前記構造式5-1で表される染料0.6部に変えた点以外は同様の処方及び方法を用いて、インクジェット記録用イエローインクを得た。構造式6-2実施例5<5-K>インク前記構造式8で表される染料9.0部前記構造式1-1で表される水溶性溶剤10.0部前記構造式1-2で表される水溶性溶剤10.0部グリセリン10.0部3-エチル-3-ヒドロキシメチルオキセタン16.0部2-エチル-1,3-ヘキサンジオール2.0部2-アミノ-2-エチル-1,3-プロパンジオール0.3部プロキセルLVアベシア社製、防腐防黴剤0.1部イオン交換水残部上記材料をイオン交換水に溶解し、0.2μmのフィルターでろ過してインクジェット記録用ブラックインクを得た。<5-C>インク前記構造式7-1で表される染料4.5部前記構造式1-1で表される水溶性溶剤12.0部前記構造式1-2で表される水溶性溶剤12.0部グリセリン15.0部3-メチル-1,3-ブタンジオール20.0部2-エチル-1,3-ヘキサンジオール2.0部2-アミノ-2-エチル-1,3-プロパンジオール0.3部プロキセルLVアベシア社製、防腐防黴剤0.1部イオン交換水残部上記材料をイオン交換水に溶解し、0.2μmのフィルターでろ過してインクジェット記録用シアンインクを得た。<5-M>インク上記<5-C>インクの染料を前記構造式6-1で表される染料4.0部に変えた点以外は同様の処方及び方法を用いて、インクジェット記録用マゼンタインクを得た。<5-Y>インク上記<5-M>インクの染料を前記構造式4-1で表される染料4.5部に変えた点以外は同様の処方及び方法を用いて、インクジェット記録用イエローインクを得た。実施例6<6-K>インクDuasynBlackHEF-SFLiquid45.0部ダイレクトブラック168水溶液、染料濃度20、クラリアント製前記構造式1-1で表される水溶性溶剤14.0部グリセリン14.0部3-メチル-1,3-ブタンジオール24.0部前記構造式2-1で表される浸透剤0.1部2-アミノ-2-エチル-1,3-プロパンジオール0.2部プロキセルLVアベシア社製、防腐防黴剤0.1部イオン交換水残部上記材料をイオン交換水に溶解し、0.2μmのフィルターでろ過してインクジェット記録用ブラックインクを得た。<6-C>インク上記<6-K>インクの染料を前記構造式7-2で表される染料4.5部に、3-メチル-1,3-ブタンジオールを1,3-ブタンジオールに変え、3-エチル-3-ヒドロキシメチルオキセタン14.0部を追加した点以外は同様の処方及び方法を用いて、インクジェット記録用シアンインクを得た。<6-M>インク上記<6-C>インクの染料を前記構造式6-1で表される染料4.0部に変えた点以外は同様の処方及び方法を用いて、インクジェット記録用マゼンタインクを得た。<6-Y>インク上記<6-M>インクの染料を前記構造式5-1で表される染料4.5部に変えた点以外は同様の処方及び方法を用いて、インクジェット記録用イエローインクを得た。実施例7<7-K>インクBAYSCRIPTBlackSPliquid25.0部ブラック染料水溶液、染料濃度30、ランクセス製前記構造式1-1で表される水溶性溶剤20.0部前記構造式1-2で表される水溶性溶剤28.0部前記構造式2-1で表される浸透剤0.1部前記構造式3-1で表される浸透剤0.05部トリエタノールアミン0.3部プロキセルLVアベシア社製、防腐防黴剤0.1部イオン交換水残部上記材料をイオン交換水に溶解し、0.2μmのフィルターでろ過してインクジェット記録用ブラックインクを得た。<7-C>インク上記<7-K>インクの染料を前記構造式7-1で表される染料3.0部に、構造式1-1で表される水溶性溶剤の量を25.0部に、構造式1-2で表される水溶性溶剤の量を34.0部に変えた点以外は同様の処方及び方法を用いて、インクジェット記録用シアンインクを得た。<7-M>インク上記<7-C>インクの染料を前記構造式6-2で表される染料2.5部に変えた点以外は同様の処方及び方法を用いて、インクジェット記録用マゼンタインクを得た。<7-Y>インク上記<7-M>インクの染料を前記構造式4-1で表される染料1.5部と、前記構造式5-1で表される染料1.0部に変えた点以外は同様の処方及び方法を用いて、インクジェット記録用イエローインクを得た。実施例8<8-K>インクDuasynBlackHEF-SFLiquid37.5部ダイレクトブラック168水溶液、染料濃度20、クラリアント製前記構造式1-1で表される水溶性溶剤15.0部前記構造式1-2で表される水溶性溶剤10.0部グリセリン10.0部1,3-ブタンジオール15.0部2-エチル-1,3-ヘキサンジオール1.5部前記構造式2-1で表される浸透剤0.1部前記構造式3-1で表される浸透剤0.02部2-アミノ-2-エチル-1,3-プロパンジオール0.5部プロキセルLVアベシア社製、防腐防黴剤0.1部イオン交換水残部上記材料をイオン交換水に溶解し、0.2μmのフィルターでろ過してインクジェット記録用ブラックインクを得た。<8-C>インク上記<8-K>インクの染料を前記構造式7-1で表される染料3.0部に、構造式1-1で表される水溶性溶剤の量を20.0部に、構造式1-2で表される水溶性溶剤の量を15.0部に、1,3-ブタンジオールの量を20.0部に変えた点以外は同様の処方及び方法を用いて、インクジェット記録用シアンインクを得た。<8-M>インク上記<8-C>インクの染料を前記構造式6-1で表される染料2.5部に変えた点以外は同様の処方及び方法を用いて、インクジェット記録用マゼンタインクを得た。<8-Y>インク上記<8-M>インクの染料を前記構造式4-1で表される染料2.5部に変えた点以外は同様の処方及び方法を用いて、インクジェット記録用イエローインクを得た。実施例9上記の<7-K>、<2-C>、<8-M>、<5-Y>インクをインクセットとして用い、後述する印刷評価を行った。比較例1<10-K>インク<3-K>インクで用いた構造式1-1で表される水溶性溶剤15.0部をグリセリンに変えて17.5部に増量し、増量分をイオン交換水の減量で調整した点以外は同様の処方及び方法を用いて、インクジェット記録用ブラックインクを得た。<10-C、10-M、10-Y>インク<3-C、3-M、3-Y>インクで用いた構造式1-1で表される水溶性溶剤15.0部をグリセリンに変えて24.5部に増量し、増量分をイオン交換水の減量で調整した点以外は同様の処方及び方法を用いて、インクジェット記録用シアン、マゼンタ、イエローインクを得た。比較例2<11-K>インク<8-K>インクで用いた構造式1-1で表される水溶性溶剤15.0部を10.0部に減量し、減量分をイオン交換水の増量で調整した点以外は同様の処方及び方法を用いて、インクジェット記録用ブラックインクを得た。<11-C、11-M、11-Y>インク<8-C、8-M、8-Y>インクで用いた構造式1-1で表される水溶性溶剤20.0部を11.5部に減量し、減量分をイオン交換水の増量で調整した点以外は同様の処方及び方法を用いて、インクジェット記録用シアン、マゼンタ、イエローインクを得た。比較例3<12-K>インク実施例7で用いた構造式1-1で表される水溶性溶剤を34.0部に変えた点以外は同様の処方及び方法を用いて、インクジェット記録用ブラックインクを得た。<12-C、12-M、12-Y>インク実施例7で用いた構造式1-1で表される水溶性溶剤を44.0部に変えた点以外は同様の処方及び方法を用いて、インクジェット記録用シアン、マゼンタ、イエローインクを得た。比較例4<13-K>インク<6-K>インクで用いた3-メチル-1,3-ブタンジオール24.0部を17.0部に減量し、減量分をイオン交換水の増量で調整した点以外は同様の処方及び方法を用いて、インクジェット記録用ブラックインクを得た。<13-C>インク<8-C>インクで用いたグリセリン10.0部を19.0部に増量し、増量分をイオン交換水の減量で調整した点以外は同様の処方及び方法を用いて、インクジェット記録用シアンインクを得た。<13-M>インク<5-M>インクで用いた構造式1-1及び1-2で表される水溶性溶剤12.0部を19.0部に増量し、増量分をイオン交換水の減量で調整した点以外は同様の処方及び方法を用いて、インクジェット記録用マゼンタインクを得た。<13-Y>インク<3-Y>インクで用いた1,3-ブタンジオール50.0部を36.0部に減量し、減量分をイオン交換水の増量で調整した点以外は同様の処方及び方法を用いて、インクジェット記録用イエロ-インクを得た。実施例及び比較例で作成したインクセットについて、以下の1~6の試験により評価を行った。1粘度の測定25°Cにおける粘度を測定した結果を表4、表5に示す。測定は回転式粘度計東機産業社製RE-80Lを用い、コーン1.34‘×R24、サンプル液量1.2mL、回転数50rpmで3分間行った。2引火点の測定引火点を測定した結果を表4、表5に示す。測定方法はクリーブランド開放式引火点試験法を用い、JIS-K2265に記載される方法に従い実施した。3吐出安定性の測定各インクを前述した図1、図2の構造のプリンターIPSiOGX5000:リコー社製に充填してセットし、以下の方法で吐出安定性の評価を行った。上記ノズルプレートをセットしたプリンターを用いて10分間連続印字を行ない、ヘッド面にインクが付着した状態で保湿キャップをしてプリンターを50°C60RH環境下で1ヶ月間放置した後、クリーニングを実施して放置前と同等に復帰させた。その後、以下の条件で間欠印写試験を行ない吐出安定性を評価した。すなわち、以下の印刷パターンチャートを20枚連続で印字後、20分間印字を実施しない休止状態にし、これを50回繰り返し、累計で1000枚印写後、もう1枚同チャートを印写した時の5チャートベタ部の筋、白抜け、噴射乱れの有無を目視により以下の基準で評価した。なお、印刷パターンは、画像領域中、印字面積が、紙面全面積中、各色印字面積が5であるチャートにおいて、各インクを100dutyで印字した。印字条件は、記録密度は600×300dpi、ワンパス印字とした。評価基準を以下に示すが、ランクA、Bが許容範囲である。評価結果を表4、表5に記載する。<評価基準>A:ベタ部にスジ、白抜け、噴射乱れが無い。B:ベタ部にスジ、白抜け、噴射乱れが若干認められる。C:ベタ部にスジ、白抜け、噴射乱れが認められる。D:ベタ部全域にわたってスジ、白抜け、噴射乱れが認められる。4カールの測定各インクを、前述した図1、図2の構造のプリンターIPSiOGX5000:リコー社製に充填してセットし、印刷試験用紙は下記の普通紙a、bを使用して、記録密度600×300dpi、ワンパスでA4全面べた画像の印字を行った。インクの付着量は300~340mg/A4に調整し、印字終了から10分後の画像を印字面を下にして平らな机の上に置き、紙の端面と基準面との距離をスケールを用いて測定した。紙の右端と左端での測定値を平均した値をカール量とし、下記評価基準にしたがって評価した。結果を表4、表5に示す。A、Bが許容範囲である。<評価用紙>普通紙a:BP-PAPERGF-500A4、キヤノン製普通紙b:マイリサイクルペーパー100A4、リコー製<評価基準>A:5mm未満B:5mm以上20mm未満C:20mm以上50mm未満D:両端が回り込んで紙が筒状になっている。5裏抜け濃度の測定各インクを、前述した図1、図2の構造のプリンターIPSiOGX5000:リコー社製に充填してセットし、印刷試験用紙は前記の普通紙a、bを使用し、記録密度600×300dpi、ワンパスでべた画像の印字を行った。印字乾燥後、画像裏面の画像濃度を反射型カラー分光測色濃度計X-Rite社製で測定し、印字していない白紙の測定値を差し引くことで、裏抜け濃度を求め、下記の評価基準にしたがって評価した。結果を表6、表7に示す。A、Bが許容範囲である。<評価基準>A:0.1未満B:0.1以上0.2未満C:0.2以上0.4未満D:0.4以上6カラーブリード各インクを充填した上記プリンターを用い、マゼンタ、シアン、イエローのベタ画像部中にブラックインクの文字を印字する印刷パターンを用い、試験用紙としてマイペーパーリコー製を用いて印字を行った。印字条件は100duty、記録密度600×300dpi、ワンパス印字とした。カラーインクとブラックインク間のカラーブリードにじみを目視により下記の基準で評価した。結果を表6、表7に示す。A、Bが許容範囲である。<評価基準>A:カラーブリードの発生がなく、黒文字が鮮明に認識できる。B:カラーブリードが若干発生し、黒文字が少しにじむ。C:カラーブリードが発生し、黒文字がにじむが認識は可能である。D:カラーブリードが発生し、黒文字の認識が困難である。表中のインク組成における略号の意味は次のとおりである。GLYグリセリン、MBD3-メチル-1,3-ブタンジオール、13BD1,3-ブタンジオール、EHO3-エチル-3-ヒドロキシメチルオキセタン、2E13HD2-エチル-1,3-ヘキサンジオール、224TM13PD2,2,4-トリメチル-1,3-ペンタンジオール、TEAトリエタノールアミン、AEPD2-アミノ-2-エチル-1,3-プロパンジオール、LVプロキセルLV"